(57)【要約】  比較的低い温度で反応を行い、固体ケイ素への分解を抑制しつつ、低コストで高級シランを収率よく製造するための触媒、及びその触媒による高級シランの製造方法を提供する。  多孔質酸化物を含む、低級シランから高級シランに変換するための触媒であって、該多孔質酸化物が、規則的に配列する細孔を少なくとも有し、主としてケイ素酸化物からなり、かつ、アルカリ金属およびアルカリ土類金属の含有量が０．００重量％以上２．００重量％以下である高級シランの製造触媒である。【特許請求の範囲】
【請求項１】
多孔質酸化物を含む、低級シランに接触することにより、該低級シランを、該低級シランよりケイ素数が多い高級シランへ変換させる高級シランの製造触媒であり、該多孔質酸化物が、規則的に配列する細孔を少なくとも有し、主としてケイ素酸化物からなり、かつ、アルカリ金属およびアルカリ土類金属の含有量が０．００重量％以上２．００重量％以下である高級シランの製造触媒。
【請求項２】
前記多孔質酸化物の細孔の直径が０．４ｎｍ以上０．６ｎｍ以下である、請求項１記載の高級シランの製造触媒。
【請求項３】
前記多孔質酸化物の細孔が酸素の８〜１２員環で構成された細孔である、請求項１または２に記載の高級シランの製造触媒。
【請求項４】
前記多孔質酸化物がアルミノシリケートまたはメタロシリケートからなる結晶性ゼオライト構造を有する請求項１〜３のいずれか一項に記載の高級シランの製造触媒。
【請求項５】
前記結晶性ゼオライト構造が、ＢＥＡ型、ＦＥＲ型、ＬＴＡ型、ＭＦＩ型、ＭＯＲ型、ＭＷＷ型のなかの少なくともいずれか1種である請求項４に記載の高級シランの製造触媒。
【請求項６】
前記多孔質酸化物中のアルミノシリケートまたはメタロシリケート骨格の負電荷を補償するアルカリ金属イオンまたはアルカリ土類金属イオンが水素イオンに置換されていることを特徴とする、請求項４または５に記載の高級シランの製造触媒。
【請求項７】
前記多孔質酸化物がアルミノシリケートであり、該多孔質酸化物中のＳｉＯ2／Ａｌ2Ｏ3モル比が１０以上３，０００以下であることを特徴とする請求項４〜６のいずれか一項に記載の高級シランの製造触媒。
【請求項８】
前記ＳｉＯ2／Ａｌ2Ｏ3モル比が２０以上２，０００以下であることを特徴とする請求項７に記載の高級シランの製造触媒。
【請求項９】
請求項１〜８のいずれか一項に記載の高級シランの製造触媒に、低級シランを接触させることにより、該低級シランを、該低級シランよりケイ素数が多い高級シランへ変換させることを特徴とする高級シランの製造方法。
【請求項１０】
触媒が存在しない条件下で、低級シランの熱的分解により高級シランが実質的に生成し始める温度より低い温度で前記高級シランの製造触媒に低級シランを接触させる請求項９に記載の高級シランの製造方法。
【請求項１１】
前記高級シランの製造触媒に低級シランを接触させる温度が、１００℃以上４００℃以下であることを特徴とする請求項９記載の高級シランの製造方法。
【請求項１２】
前記温度が、１２０℃以上３５０℃以下であることを特徴とする請求項１１記載の高級シランの製造方法。
【請求項１３】
前記温度が、１４０℃以上３００℃以下であることを特徴とする請求項１１記載の高級シランの製造方法。
【請求項１４】
前記低級シランは、低級シランを含む原料ガスによって供給され、原料ガス中の低級シランの濃度は、５０ｖｏｌ％以上１００ｖｏｌ％以下である請求項９〜１３のいずれか一項に記載の高級シランの製造方法。
【請求項１５】
低級シランがモノシランであり、高級シランがジシランおよびトリシランであることを特徴とする請求項９〜１４のいずれか一項に記載の高級シランの製造方法。
【請求項１６】
低級シランがモノシランであり、高級シランがジシランであることを特徴とする請求項９〜１４のいずれか一項に記載の高級シランの製造方法。
【請求項１７】
低級シランがジシランであり、高級シランがトリシランであることを特徴とする請求項９〜１４のいずれか一項に記載の高級シランの製造方法。
【請求項１８】
高級シランの製造触媒を水素含有ガスで賦活処理する工程を含むことを特徴とする請求項９〜１４のいずれか一項に記載の高級シランの製造方法。
【請求項１９】
高級シランの製造触媒を水素含有ガスで賦活処理する工程の処理温度が２０℃以上であることを特徴とする請求項１８に記載の高級シランの製造方法。
【発明の詳細な説明】
【技術分野】
【０００１】  本発明は高級シラン製造用触媒、及び高級シランの製造方法に関する。
【背景技術】
【０００２】  近年、エレクトロニクス工業の発展に伴い、多結晶性シリコンの薄膜あるいはアモルファスシリコンの薄膜等の半導体製造用シリコン系薄膜の需要が急激に増大している。モノシラン（ＳｉＨ4）、ジシラン（Ｓｉ2Ｈ6）等の高級シラン（ＳｉnＨ2n+2；ｎは２以上の整数）は、かかる半導体製造用シリコン系薄膜の製造用原料として最近その重要性を増しており、特にジシランは微細化が進んだ最先端の半導体製造用シリコン系薄膜の原料として、今後大幅な需要増加が期待されている。  従来から知られているジシランなどの高級シランの製造方法としては、次に例示するようないくつかの方法がある。【０００３】（１）硫化水素または金属硫化物を触媒とするケイ素の水素還元による製造方法（特許文献１）、（２）塩化ケイ素化合物の還元による製造方法（特許文献２）、（３）ケイ素―水素結合、またはケイ素―ケイ素結合をもつケイ素酸化物とアルカリ金属、またはアルカリ土類金属の水素化物、アルコキシド、アマルガムとの反応による製造方法（特許文献３）、（４）ケイ化マグネシウムの酸による分解による製造方法（特許文献４）、（５）モノシランガス中での放電による製造方法（特許文献５）、（６）遷移金属錯体を触媒とするモノシランの縮合による製造方法（特許文献６）。【０００４】  また、低級シランを、例えば、熱的処理により高級シランに変換させる製造方法（特許文献７、８、９）も報告されている。この技術の一例を挙げれば、モノシランを３５０〜５５０℃で熱処理することにより、高級シランを製造できる。【０００５】  熱的処理する際に、アルミナ、またはアルミナを含む複合酸化物、またはパラジウムやレニウムなどの貴金属金属元素を含むアルミナを触媒として使用すると、３００℃程度でもモノシランからジシランを製造する例も知られている（特許文献１０）。【０００６】  半導体などに用いるシリコン系薄膜の製造においては、今後も経済性のみならず、工業的規模において、安定的に効率よく製造できる技術が望まれている。
【先行技術文献】
【特許文献】
【０００７】
【特許文献１】特公昭３６−２１５０７
【特許文献２】特開昭５７−２７９１５
【特許文献３】特開昭６０−２５５６１２
【特許文献４】特開昭６０−１４１６１３
【特許文献５】特開昭６２−１３２２７２０
【特許文献６】特表２０１１−５２４３２９
【特許文献７】特開平３−１８３６１４
【特許文献８】特開平１１−２６０７２９
【特許文献９】特許第４８５５４６２号
【特許文献１０】特開平３−１８３６１３
【発明の概要】
【発明が解決しようとする課題】
【０００８】  前述したように、高級シラン（例えば、原料である低級シランがモノシランの場合のジシラン）の製造方法にはいくつかの方法が知られており、モノシランの熱的処理による製造においては、触媒を共存させることによって従来、３５０〜５００℃の高温が必要であったものが、３００℃程度まで低温化できるようになっている。モノシランは処理温度が高くなるほどケイ素―水素結合が切断され、ケイ素―ケイ素結合ができやすくなるため、モノシランの反応率は高くなるが、一方で、生成した高級シラン、たとえば、ジシランの更なる高級化が進み、これが進みすぎると微粉状または膜状の固体ケイ素となり、これは、望ましい目的生成物である高級シラン、例えば、ジシランの選択性を低下させるとともに、反応器を含む反応系内に固体ケイ素が堆積することにより、系内ラインのつまりなどの不具合を生じる。したがって、触媒を用いることによって、処理温度を下げることは、目的生成物の選択性や微粉析出を抑制できるために好ましいが、既知の方法においても、高級シラン（例えば、原料である低級シランがモノシランの場合のジシラン）の選択性はまだ十分とは言えず、反応を促進させるために処理温度を上げると微粉の生成が増大するため好ましいものではなかった。【０００９】  以上より、本発明は、低級シランを高級シランに変換する反応において、微粉の生成を抑制した、目的生成物の選択性が高い製造触媒、およびその触媒による高級シランの製造方法を提供するものである。
【課題を解決するための手段】
【００１０】  本発明者らは、先に述べた問題を改善するためには、さらに低温で反応を促進させる触媒が必要であると考え、気相反応で分離が容易な固体触媒に着目して種々の固体化合物の探索を進めた。【００１１】  その結果、固体触媒として、その固体表面にある程度大きさのそろった規則的に配列した細孔を有し、かつ、その表面に強度や分布を制御された酸点を有する特定の多孔質体を、低級シラン（例えば、モノシラン）から高級シランを製造するための触媒として用いると、熱処理の温度を下げる効果が認められ、固体ケイ素発生の抑制と目的生成物の選択性向上に極めて有効であることを見出し、本発明を完成するに至った。【００１２】  すなわち、本発明は高級シランを製造するための触媒と、該触媒を用いた高級シランの製造方法であり、以下の［１］〜[１９]の事項を含む。［１］  多孔質酸化物を含む、低級シランに接触することにより、該低級シランを、該低級シランよりケイ素数が多い高級シランへ変換させる高級シランの製造触媒であり、該多孔質酸化物が、規則的に配列する細孔を少なくとも有し、主としてケイ素酸化物からなり、かつ、アルカリ金属およびアルカリ土類金属の含有量が０．００重量％以上２．００重量％以下である高級シランの製造触媒。［２］  前記多孔質酸化物の細孔の直径が０．４ｎｍ以上０．６ｎｍ以下である、［１］記載の高級シランの製造触媒。［３］  前記多孔質酸化物の細孔が酸素の８〜１２員環で構成された細孔である、［１］または［２］に記載の高級シランの製造触媒。［４］  前記多孔質酸化物がアルミノシリケートまたはメタロシリケートからなる結晶性ゼオライト構造を有する［１］〜［３］のいずれかに記載の高級シランの製造触媒。［５］  前記結晶性ゼオライト構造が、ＢＥＡ型、ＦＥＲ型、ＬＴＡ型、ＭＦＩ型、ＭＯＲ型、ＭＷＷ型のなかの少なくともいずれか1種である［４］に記載の高級シランの製造触媒。［６］  前記多孔質酸化物中のアルミノシリケートまたはメタロシリケート骨格の負電荷を補償するアルカリ金属イオンまたはアルカリ土類金属イオンが水素イオンに置換されていることを特徴とする、［４］または［５］に記載の高級シランの製造触媒。［７］  前記多孔質酸化物がアルミノシリケートであり、該多孔質酸化物中のＳｉＯ2／Ａｌ2Ｏ3モル比が１０以上３，０００以下であることを特徴とする［４］〜［６］のいずれかに記載の高級シランの製造触媒。［８］  前記ＳｉＯ2／Ａｌ2Ｏ3モル比が２０以上２，０００以下であることを特徴とする［７］に記載の高級シランの製造触媒。［９］  ［１］〜［８］のいずれかに記載の高級シランの製造触媒に、低級シランを接触させることにより、該低級シランを、該低級シランよりケイ素数が多い高級シランへ変換させることを特徴とする高級シランの製造方法。［１０］  触媒が存在しない条件下で、低級シランの熱的分解により高級シランが実質的に生成し始める温度より低い温度で前記高級シランの製造触媒に低級シランを接触させる、［９］に記載の高級シランの製造方法。［１１］  前記高級シランの製造触媒に低級シランを接触させる温度が、１００℃以上４００℃以下であることを特徴とする［９］記載の高級シランの製造方法。［１２］  前記温度が、１２０℃以上３５０℃以下であることを特徴とする［１１］記載の高級シランの製造方法。［１３］  前記温度が、１４０℃以上３００℃以下であることを特徴とする［１１］記載の高級シランの製造方法。［１４］  前記低級シランは、低級シランを含む原料ガスによって供給され、原料ガス中の低級シランの濃度は、５０ｖｏｌ％以上１００ｖｏｌ％以下である［９］〜［１３］のいずれか一項に記載の高級シランの製造方法。［１５］  低級シランがモノシランであり、高級シランがジシランおよびトリシランであることを特徴とする［９］〜［１４］のいずれか一項に記載の高級シランの製造方法。［１６］  低級シランがモノシランであり、高級シランがジシランであることを特徴とする［９］〜［１４］のいずれかに記載の高級シランの製造方法。［１７］  低級シランがジシランであり、高級シランがトリシランであることを特徴とする［９］〜［１４］のいずれかに記載の高級シランの製造方法。［１８］  高級シランの製造触媒を水素含有ガスで賦活処理する工程を含むことを特徴とする［９］〜［１４］のいずれかに記載の高級シランの製造方法。［１９］  高級シランの製造触媒を水素含有ガスで賦活処理する工程の処理温度が２０℃以上であることを特徴とする［１８］に記載の高級シランの製造方法。
【発明の効果】
【００１３】  本発明の高級シランの製造触媒によれば、低級シランを高級シランへ変換させる反応において、該反応を比較的低温で進行させることができ、固体ケイ素の生成を抑制し、目的生成物である高級シランの選択性を高めることができる。
【図面の簡単な説明】
【００１４】
【図１】図１は実験装置の概略図である。
【発明を実施するための形態】
【００１５】  以下、本発明に係る実施の形態について詳細に説明する。  本発明は、低級シランを比較的低温で反応させて高級シラン化合物を製造するための触媒、及び、該触媒を用いた低級シランからの高級シランの製造方法からなる。
【００１６】  (高級シランの製造触媒)  本発明の低級シランから高級シランを製造する際に用いられる触媒は、多孔質酸化物を含む。この多孔質酸化物は主としてケイ素酸化物からなるが、その含有量は６０重量％以上１００重量％以下であることが好ましい。ケイ素酸化物以外に含まれる成分としては、一般的に触媒担体として含まれる成分であれば特に制限はなく、例えば、アルミニウム酸化物、チタン酸化物、ジルコニウム酸化物、亜鉛酸化物、マグネシウム酸化物、鉄酸化物、ホウ素酸化物、ガリウム酸化物などが挙げられる。これら成分は、ケイ素酸化物と物理的に混合した状態で含まれていてもよく、あるいは化学的に複合化した状態（複合酸化物の状態）で含まれていてもよい。
【００１７】  本発明におけるケイ素酸化物を主成分とする多孔質酸化物は、均一な細孔を有する。均一な細孔とはすなわち規則的に配列した細孔のことであり、この規則的に配列する細孔の直径は０．４ｎｍ以上０．６ｎｍ以下であることが好ましい。上記多孔質酸化物の細孔は、窒素吸着法から求めることができる。なお本願実施例では、国際ゼオライト学会（Ｉｎｔｅｒｎａｔｉｏｎａｌ  Ｚｅｏｌｉｔｅ  Ａｓｓｏｃｉａｔｉｏｎ）のAtlas of Zeolite Framework Types, Sixth revised edition(Elsevier)記載の数値を用いた。複数の直径を有する場合、０．４ｎｍ以上０．６ｎｍ以下の範囲内に入っている直径が少なくとも1つある場合は、それを記載した。
【００１８】  また、本発明におけるケイ素酸化物を主成分とする触媒の細孔は、ケイ素−酸素結合、およびそのケイ素−酸素結合で形成される骨格に取り込まれる必要に応じて含まれる他の元素（例えば、アルミニウム、チタン、ジルコニウム、マグネシウム、亜鉛など）−酸素結合の繰り返し結合により形成される。この結合の構成が同じであれば細孔径は同じ大きさになることが期待できる。本発明においては、その酸素の数が８〜１２個、すなわち酸素の８〜１２員環である場合、細孔径はほぼ目標とする大きさになるため、多孔質酸化物の細孔は酸素の８〜１２員環で構成された細孔であることが好ましい。なお、１つの化合物中に複数種の環が存在している場合には、最も酸素の数が多い環が酸素の８〜１２員環であることが好ましい。
【００１９】  このように触媒に細孔が必要で、かつその大きさを制御する必要があるがある理由は、このような細孔が触媒中に存在することで、低級シランから高級シランへ変換する反応が細孔の中で進行するため、触媒表面積がある程度大きくなることで反応が速やかに進行するだけでなく、細孔の大きさが程度に制限された結果、目的生成物である高級シラン（例えば、ジシラン）の選択性を向上できるためと推察される。
【００２０】  本発明の触媒を構成する多孔質酸化物に含有されるアルカリ金属およびアルカリ土類金属の含有量は０．００重量％以上２．００重量％以下であり、好ましくは０．００重量％以上であり、好ましくは１．００重量％以下、さらに好ましくは０．５重量％以下である。なお、上記値は、触媒に含まれる金属として見たアルカリ金属およびアルカリ土類金属の含有量であり、ＩＣＰ発光分析、ＩＣＰ質量分析、原子吸光分析などの方法により測定することができる。
【００２１】  例えば、アルカリ金属ケイ酸塩、アルカリ土類金属ケイ酸塩などのケイ酸塩を含む物を原料とし、本発明の触媒で用いるケイ素酸化物を製造する場合には、アルカリ金属、およびアルカリ土類金属が、イオンとして原料に含まれるため、本発明で用いるケイ素酸化物には、アルカリ金属またはアルカリ土類金属が含まれ得る。このケイ素酸化物を酸で処理すると、アルカリ金属イオンまたはアルカリ土類金属イオンは除去され、その部分には電気的中性を保つために水素イオンに置き換わる。この水素イオンはブレンステッド酸として機能し、その量を制御することによって、酸量の分布のみならず、酸強度も制御することができる。本発明の低級シランから高級シランへ変換する反応は、酸点があると促進され、酸点の強度や分布状態によって反応速度や反応選択性が変化すると推察される。
【００２２】  本発明の触媒に用いる多孔質酸化物は、先に述べたように均一で規則的な細孔を有するが、該多孔質酸化物が結晶性であり、その結晶構造に由来して、規則的に配列した細孔が形成されていることが好ましい。このときケイ素酸化物（ケイ素−酸素結合）のみで結晶を形成することも可能ではあるが、アルミニウムやその他の金属が共存する場合には、それらの金属を取り込んで結晶を形成してもよい。このような結晶性の主としてケイ素酸化物を含む多孔質酸化物としては、アルミニウムとケイ素とを含有するアルミノシリケート、アルミニウム以外の他の金属（例えば、チタン、ジルコニウム、亜鉛、鉄、ホウ素、ガリウムなど）とケイ素とを含有するメタロシリケートが知られている。これら結晶性のケイ素酸化物の中でも、均一な細孔を有する点で、結晶性ゼオライトが好ましく用いられる。
【００２３】  本発明の触媒として好ましく用いられる結晶性ゼオライトは、一般に下記式（Ｉ）で示される組成を有する。  （Ｍ1，Ｍ21/2）m（ＡｌmＳｉnＯ2(m+n)）・ｘＨ2Ｏ  （Ｉ）  上記式（Ｉ）中、Ｍ1はＬｉ+、Ｎａ+、Ｋ+等のアルカリ金属イオンまたは水素イオンを表し、Ｍ2はＣａ2+、Ｍｇ2+、Ｂａ2+等のアルカリ土類金属イオンを表し、ｍおよびｎは整数であり、ｎ≧ｍを満たし、ｘは整数である。
【００２４】  上記ゼオライトでは、Ｍ1およびＭ2の陽イオンが、ＡｌmＳｉnＯ2(m+n)によって形成されるアルミシリケート骨格の負電荷が補償される組成を有している。そして、ゼオライトの基本単位となる構造は、ＳｉＯ4またはＡｌＯ4の四面体構造であり、これらが３次元方向に無限に連なり、結晶を形成している。また、上記ゼオライトは、上記式（Ｉ）のアルミニウム元素の少なくとも一部を、亜鉛、鉄、ホウ素、ガリウム、リンなどの他の元素に置き換えられたメタロシリケート骨格を有していてもよい。また、上記ゼオライトのシリコン元素の少なくとも一部を、他の元素に置き換えられた骨格を有するものも用いてもよい。
【００２５】  上記ゼオライトとしては、天然のもの（天然ゼオライト）もあるが、触媒として用いるという観点からは、規則性が高い合成ゼオライトが好ましい。合成ゼオライトは、一般に、シリカ源として水ガラス、ケイ酸ソーダ、コロイダルシリカ等を用い、これにアルミナ源や、上記の鉄、ホウ素、チタン、ガリウム、リン、などの元素の酸化物源となる化合物を混合し、アルカリ水溶液中で水熱合成することにより製造される。水熱合成により生成するゼオライトのままでは、上記式（Ｉ）に示すように、ナトリウムやカリウムなどのアルカリ金属を有したままであり、この状態で低級シランを接触させ、高級シランへ変換させる反応を行っても、触媒活性が低い。
【００２６】  本発明では、先に述べたように、上記式（Ｉ）で示されるゼオライトにおいても、アルカリ金属イオンおよびアルカリ土類金属イオンの全部、または少なくとも一部が、イオン交換などにより水素イオンに置換されて、アルカリ金属およびアルカリ土類金属の含有量が０．００重量％以上２．００重量％以下となっていることが必要である。これにより、ケイ素酸化物（典型的にはゼオライト）の表面において酸点が発現し、触媒活性を有するようになると推測される。この結晶構造はその合成条件によって変化し、構造が変われば規則性も変わるため、酸の分布や強度も変化することが期待され、実際に、その骨格構造によって、シラン類の反応性も変化する。
【００２７】  上記ゼオライトの骨格構造は、国際ゼオライト学会によりデータベース化されており、アルファベット大文字３つからなる構造コードで表現される。上記ゼオライトとしては、例えば、ＢＥＡ型ゼオライト、ＦＥＲ型ゼオライト、ＬＴＡ型ゼオライト、ＭＦＩ型ゼオライト、ＭＯＲ型ゼオライト、ＭＷＷ型ゼオライト、ＬＴＬ型ゼオライト、ＦＡＵ型ゼオライト、ＥＲＩ型ゼオライト、ＣＨＡ型ゼオライト、ＯＦＦ型ゼオライト等が挙げられる。
【００２８】  上記ゼオライトの中でも、低級シランの高級シランへの変換反応が良好であるという点では、ＢＥＡ型ゼオライト、ＦＥＲ型ゼオライト、ＬＴＡ型ゼオライト、ＭＦＩ型ゼオライト、ＭＯＲ型ゼオライト、およびＭＷＷ型ゼオライトが好ましく、ＭＦＩ型ゼオライトがより好ましい。これらゼオライトは、上記反応をする上では、適切な酸の分布及び酸強度を有しているものと推察される。
【００２９】  上記ＢＥＡ型ゼオライトとしては、例えば、β型ゼオライトなどが挙げられる。上記ＦＥＲ型ゼオライトとしては、例えば、フェリエライト等が挙げられる。上記ＬＴＡ型ゼオライトとしては、例えばＡ型ゼオライトなどが挙げられる。上記ＭＦＩ型ゼオライトとしては、例えば、ＺＳＭ−５等が挙げられる。上記ＭＯＲ型ゼオライトとしては、例えば、モルデナイト類が挙げられる。上記ＭＷＷ型ゼオライトとしては、例えば、ＭＣＭ−２２等が挙げられる。上記ＬＴＬ型ゼオライトとしては、例えば、Ｌ型ゼオライトなどが挙げられる。上記ＦＡＵ型ゼオライトとしては、例えば、Ｘ型ゼオライト、Ｙ型ゼオライト、フォージャサイト等が挙げられる。上記ＥＲＩ型ゼオライトとしては、例えば、エリオナイト等が挙げられる。上記ＣＨＡ型ゼオライトとしては、例えば、チャバサイト等が挙げられる。上記ＯＦＦ型ゼオライトとしては、例えば、オフレタイト等が挙げられる。これらゼオライトの中でも、ＭＦＩ型ゼオライトがさらに好ましい。
【００３０】  本発明の多孔質酸化物がアルミノシリケートまたはメタロシリケートを含む結晶性の酸化物である場合には、多孔質酸化物中のアルミノシリケートまたはメタロシリケートにおいて、骨格の負電荷を補償するアルカリ金属イオンまたはアルカリ土類金属イオンの一部、または全てが水素イオンに置換されていることが好ましい。アルミノシリケートまたはメタロシリケートに含有される水素イオンの量は、アルミノシリケートまたはメタロシリケート骨格の負電荷を補償して電気的中性を保つために必要なイオンの総量から、アルミノシリケートまたはメタロシリケートに含有されるアルカリ金属イオンおよびアルカリ土類金属イオンの総量を差し引くことにより、算出することができる。水素イオンは前述通り酸として機能することから、算出される水素イオンの量は、多孔質酸化物に含有される酸量である。
【００３１】  本発明の多孔質酸化物がアルミノシリケートまたはメタロシリケートを含む結晶性の酸化物（典型的にはゼオライト）である場合には、多孔質酸化物中のアルミノシリケートまたはメタロシリケートに含まれるアルカリ金属イオンまたはアルカリ土類金属イオンの水素イオンへの交換は、公知の方法又は公知に準ずる方法に従って行うことができる。例えば、上記アルカリ金属イオンまたはアルカリ土類金属イオンを有するケイ素複合酸化物をアンモニウム塩溶液で処理することにより、アルカリ金属イオンまたはアルカリ土類金属イオンをアンモニウムイオンに交換した後、高温で焼成することにより、水素イオンに置換された形態に変換することが出来る。
【００３２】  また、上記の水素イオンに置換されたアルミノシリケートまたはメタロシリケートを含む結晶性の酸化物（典型的にはゼオライト）を得る方法としては、上記イオン交換によるもの以外に、シリカ源として、微粉末シリカ、コロイダルシリカ、テトラエトキシシラン（ＴＥＯＳ）等を用い、これに金属アルミニウムや硫酸アルミニウム、硝酸アルミニウム、アルミン酸ナトリウム等のアルミナ源、あるいは上記の鉄、ホウ素、チタン、リン、ガリウムなどの元素の酸化物源となる化合物を混合し、第４級アンモニウム塩のような有機構造規定剤、水を加えて、水熱合成して製造する方法も挙げられる。
【００３３】  本発明の触媒として用いるケイ素酸化物中にアルミが含まれる場合、典型的にはアルミノシリケートを含む場合には、ＳｉＯ2/Ａｌ2Ｏ3モル比は、任意の値をとることが出来るが、通常５以上、好ましくは１０以上、より好ましくは２０以上であり、通常５，０００以下、好ましくは３，０００以下、より好ましくは２，０００以下である。ＳｉＯ2/Ａｌ2Ｏ3モル比が上記範囲あることにより、ジシラン等の高級シランを生成する反応に好適な酸強度となる傾向にある。なお、上記ＳｉＯ2/Ａｌ2Ｏ3モル比は、例えば蛍光Ｘ線分析などにより求めることができる。
【００３４】  前記通り、水素イオンの量は、骨格の負電荷を補償して電気的中性を保つために必要なイオンの総量から、アルミノシリケートまたはメタロシリケートに含有されるアルカリ金属イオンおよびアルカリ土類金属イオンの総量を差し引くことにより、算出することができるが、ここで具体的な算出方法例について記載する。ＳｉＯ2/Ａｌ2Ｏ3モル比が１５００であるＺＳＭ−５ゼオライトに、Ｎａが０．０１重量％含有されている場合を例として考える。ＺＳＭ−５ゼオライト１ｇに含まれるＡｌの量は８３．８マイクロモルであり、これが骨格の負電荷を補償して電気的中性を保つために必要なイオンの総量である。一方、ＺＳＭ−５ゼオライト１ｇに含まれるＮａの量は４．３マイクロモルである。この結果、ＺＳＭ−５ゼオライト１ｇに含まれる水素イオンの量は、７９．５マイクロモルと算出される。
【００３５】  本発明の触媒として用いる多孔質酸化物のＢＥＴ法（出典：吸着の科学と応用  小野嘉夫  鈴木勲／著  講談社サイエンティフィク／編集）による比表面積は、好ましくは１００ｍ2／ｇ以上、より好ましくは２００ｍ2／ｇ以上であり、好ましくは１，０００ｍ2／ｇ以下、より好ましくは８００ｍ2／ｇ以下である。  なお、本発明の触媒として用いる多孔質酸化物には、触媒としての性能や特性をさらに改善するために、必要に応じて、例えば、白金、パラジウム、ルテニウム、ロジウム、銅、銀、モリブデン、ニッケル、鉄、コバルト等の触媒機能を有する適当な遷移金属元素を適宜、イオン交換法や含浸法等により導入してもよい。
【００３６】  上記多孔質酸化物の成形が必要な場合には、公知の方法又は公知に準ずる方法に従って、種々の方法で成形することができる。例えば、アルミナ、シリカ、シリカアルミナ、ジルコニア、マグネシア、チタニア、粘土鉱物等の適当なバインダーを多孔質酸化物と混合し、得られた混合物を、例えば押し出し成形等の方法により成形してもよい。また、バインダーを用いずに、例えば多孔質酸化物を圧縮成形法等により成形してもよい。このように成形することで適切なサイズ、形状とすることができ、本発明で高級シランを製造する際の反応形式、プロセスなどにより適合させることができる。
【００３７】  （高級シランの製造）  本発明の高級シランの製造方法は、上記高級シランの製造触媒に、低級シランを接触させることにより、該低級シランを、該低級シランよりケイ素数が多い高級シランへ変換させる方法である。
【００３８】  高級シランの原料である低級シランとしては、目的とする高級シランに応じて、適切な低級シランを原料として用いることができる。原料として用いる低級シランとしては、例えば、モノシラン、ジシラン、トリシランなどのシラン類（ＳｉnＨ2n+2；ｎは１以上の整数）が挙げられる。これらシラン類は、１種単独で、あるいは２種以上混合して用いることができる。例えば、ジシランを目的生成物（高級シラン）とする場合には、モノシランを原料（低級シラン）として用いる。本発明の製造方法においては、原料に用いる低級シランは、希釈せずにそのまま用いても、他の希釈ガスで希釈して用いてもどちらでもよい。希釈する場合の希釈ガスは、窒素、水素、アルゴン、ヘリウムなど、低級シランに対して不活性なガスであれば、特に制限はない。原料ガス中の低級シランの濃度は、通常１ｖｏｌ％以上、好ましくは１０ｖｏｌ％以上、より好ましくは２０ｖｏｌ％以上であり、通常９５ｖｏｌ％以下、好ましくは９０ｖｏｌ％以下、より好ましくは８０ｖｏｌ％以下であればよいが、濃度が高くなればなるほど製造装置のコンパクト化が図れるため好ましい。また、製造装置のコンパクト化を図ることなどをより考慮すると、原料ガス中の低級シランの濃度は、好ましくは５０ｖｏｌ％以上であり、好ましくは１００ｖｏｌ％以下であってもよい。無触媒系ではケイ素の析出を抑制するために、水素を原料ガスに共存させる方法が用いられることがあるが、本発明においては、原料ガス中に水素を共存させる必要性は低く、無触媒系の製造方法に比べて、製造装置の小型化、製造コストの低減など、生産性を向上できる。
【００３９】  本発明の製造方法において、原料として用いる低級シランおよび目的生成物である高級シランは特に限定されるものではないが、（１）低級シランがモノシランであり高級シランがジシランおよびトリシランであって、モノシランからジシランおよびトリシランを製造する方法、（２）低級シランがモノシランであり高級シランがジシランであって、モノシランからジシランを製造する方法、（３）低級シランがジシランであり高級シランがトリシランであって、ジシランからトリシランを製造する方法について、好適に適用することができる。
【００４０】  原料に使用する低級シランは、反応に不活性である限り、不純物を含有していても構わない。一方、酸素、炭酸ガス、一酸化炭素、アミンやニトリルなどの含窒素化合物、水やアルコール、アルデヒド、ケトンなどの含酸素化合物、エチレン、アセチレンなどオレフィン類、フォスフィン類は触媒活性を阻害する可能性があるので出来る限り低減することが好ましい。
【００４１】  本発明の製造方法において、製造触媒に低級シランを接触させる温度は、製造触媒を使用しないこと以外は、圧力、滞留時間、原料ガス中の低級シランの濃度、反応形式などを全て等しくした条件の下で、低級シランの熱的分解により高級シランが実質的に生成し始める温度より低い温度である。本発明によれば、このように低い温度で低級シランから高級シランを製造することが可能になる。製造触媒に低級シランを接触させる温度は、通常１００℃以上、好ましくは１２０℃以上、より好ましくは１４０℃以上であり、通常４００℃以下、好ましくは３５０℃以下、より好ましくは３００℃以下、さらに好ましくは２５０℃以下である。この温度範囲内であれば、温度が低すぎて、原料低級シランの転化率が不十分となることはなく、また、反応温度が高くなり過ぎて、前記の固体ケイ素析出が顕著となり、反応器内壁や配管に固体ケイ素が付着や堆積することにより、安定運転が困難になるということもない。
【００４２】  反応圧力は、減圧、常圧、加圧のいずれであってもよいが、０．１ＭＰａＧ以上１．０ＭＰａＧ以下であることが好ましい。ある程度、加圧下で行うほうが、反応器や、それに付帯する機器のサイズを小さくできる利点がある。一方、圧力が高すぎると、前記固体ケイ素が生成しやすくなることがあるため、１．０ＭＰａＧ以下の圧力で反応を行うのが好ましい。
【００４３】  本発明における反応の実施に際しては、その反応形式については特に制限は無く、バッチ式、セミバッチ式、または連続式のいずれの方法においても実施することが可能であるが、通常、固定床、流動床、移動床等による連続流通方式によって好適に実施される。
【００４４】  固定床の場合、具体的には、上記のように適切に成形された触媒を充填した管型反応器にモノシランなどの低級シランを含むガスを連続的に流通させることが好ましい。反応器は１基だけで使用しても良いし、複数基を使用する場合は、それぞれを連続式または並列式に連結させても良いし、これらを組み合わせて使用してもよい。その際、ガス空間速度（ＧＨＳＶ）は、通常５０ｈｒ-1以上、好ましくは１００ｈｒ-1以上であり、通常５，０００ｈｒ-1以下、好ましくは２，０００ｈｒ-1以下である。この範囲であれば、ガス空間速度が小さくなって、生産量に対する触媒量使用量が増加する、あるいは、反応器のサイズが大きくなる、などの経済的に好ましくない条件になることはなく、また、逆にガス空間速度が大きくなりすぎて、転化率が低くなり、未反応原料の低級シランの分離や回収にかかるコストが増加してしまい、経済的に不利となることもない。
【００４５】  本発明において、反応時間の経過等により低級シランの転化率が減少した場合には、触媒賦活処理を施すことにより、低級シラン転化率を向上させることができる。触媒賦活処理は、触媒を反応器から取り出して実施してもよいし、反応器内に触媒を留めておいた状態のまま実施してもよいが、工程数が簡略化できるため、反応器内に触媒を留めておいた状態のまま、触媒賦活処理を実施することが望ましい。触媒賦活処理の方法は特に限定はしないが、低級シラン、または、低級シランおよび水素ガス等の希釈ガスの混合物を流通させた状態から低級シランの流通を停止し、水素ガスを含有するガスを流通させることが好ましい。触媒賦活処理時に流通させるガスは水素ガス１００％が好ましいが、必要に応じて、窒素、アルゴンなどの不活性ガスで希釈して使用してもよい。触媒賦活処理時の温度は特に限定しないが、好ましくは２０℃以上、より好ましくは５０℃以上であり、さらに好ましくは１００℃以上であり、好ましくは６００℃以下、より好ましくは４００℃以下、さらに好ましくは３００℃以下である。触媒賦活処理の圧力は減圧、常圧、加圧のいずれであってもよいが、０．０１ＰａＧ以上１．０ＭＰａＧ以下であることが好ましい。この触媒賦活処理により、触媒活性が回復し、結果として触媒寿命が延長されることとなる。
【００４６】  本発明においては、低級シランから高級シランを製造する反応器から出てきた反応ガスを、例えば冷却、蒸留等の公知の方法により、未反応の低級シランと生成した高級シランとに分離することで、高級シランの原料となる低級シランを回収し、反応器にリサイクルして再度、高級シラン製造の為に使用することも出来る。低級シランをリサイクルすることにより、高い生産性で高級シランを製造することができる。  また、低級シランから製造した高級シランを原料として再度、反応を実施することにより、より高い選択率で高級シランを製造することも可能である。例えばモノシランを原料としてジシランを製造した後に、ジシランを原料として再度、反応を実施することにより、トリシラン等のさらなる高級シランを選択的に製造することが可能となる。  前記したように、本発明を利用し、製造したシラン類を再度原料としてリサイクルすれば、任意の高級シランを高選択率、高効率で製造することが可能となる。
【実施例】
【００４７】  以下、実施例に基づいて本発明をさらに具体的に説明するが、本発明はこれによって限定されるものではない。  本発明で使用した実験装置を図１に示す。反応器内部に触媒を充填し、反応器を電気炉内で所定の温度へ昇温した。原料ガスの流量はマスフローメーターで制御した。【００４８】  反応で得られたガスはオンラインでガスクロマトグラフ（島津製作所製）へ導入し、モノシラン、ジシラン、トリシランの濃度を分析した。なお、ガスクロマトグラフィー測定は、以下の通り行った。分析機器：ガスクロマトグラフ  ＧＣ−８Ａ（島津製作所社製）カラム：Ｐｏｒａｐａｋ−ＱＳ（Ｗａｔｅｒｓ社製）、長さ１メートル、直径３ｍｍ分析対象物の滞留時間（リテンションタイム）：モノシラン＝７．５分、ジシラン＝１２．５分、トリシラン＝２１．０分キャリア−ガス：ヘリウム（４０ｍｌ／ｍｉｎ）カラム温度：７０℃５分保持後、１６℃／分で１８０℃まで昇温注入口温度：２００℃ＴＣＤ検出器温度：２００℃ＴＣＤ検出器電流：ミリアンペア原料、生成物の定量方法：  上述のガスクロマトグラフの測定結果から、反応したガス中に含まれるモノシラン（ＭＳ）、ジシラン（ＤＳ）、トリシラン（ＴＳ）の含有量（ｍｏｌ％）を求めた。時間当りのＭＳ供給量（ｍｏｌ／ｍｉｎ）および上記各成分の含有量から、反応後の、時間当たりのＤＳ生成量（Ｓｉ原子換算ｍｏｌ数／ｍｉｎ）、時間当たりのＴＳ生成量（Ｓｉ原子換算ｍｏｌ数／ｍｉｎ）、未反応のＭＳ残存量（Ｓｉ原子換算ｍｏｌ数／ｍｉｎ）を求めた。なお、いずれの場合も、テトラシラン以上の高級シランは検出されなかった。【００４９】  これらの値から、モノシランを原料とした場合には、以下のようにして、ＭＳ転化率（ｍｏｌ％）、ＤＳ選択率（ｍｏｌ％）、ＴＳ選択率（ｍｏｌ％）を求めた。ＭＳ転化率（ｍｏｌ％）＝（ＤＳ生成量（ｍｏｌ）×２＋ＴＳ生成量（ｍｏｌ）×３）／ＭＳ供給量（ｍｏｌ）ＤＳ選択率（ｍｏｌ％）＝ＤＳ生成量（ｍｏｌ）×２／（ＤＳ生成量（ｍｏｌ）×２＋ＴＳ生成量（ｍｏｌ）×３）ＴＳ選択率（ｍｏｌ％）＝ＴＳ生成量（ｍｏｌ）×３／（ＤＳ生成量（ｍｏｌ）×２＋ＴＳ生成量（ｍｏｌ）×３）  また、ジシランを原料とした場合には、以下のようにして、ＤＳ転化率（ｍｏｌ％）を求めた。ＤＳ転化率（ｍｏｌ％）＝（ＴＳ生成量（ｍｏｌ）×３）／（ＤＳ供給量（ｍｏｌ）×２）【００５０】  ［実施例１］  モルデナイト（ＳｉＯ2/Ａｌ2Ｏ3モル比＝１８、Ｎａ含有量[ｗｔ％]＝０．０４、Ｎａ以外のアルカリ金属およびアルカリ土類金属は検出限界以下、細孔直径＝０．４８ｎｍ、０．５７ｎｍ（０．４ｎｍ以上０．６ｎｍ以以下である）、形状：１．５ｍｍペレット、バインダー種：アルミナ）を、内径が８ｍｍの反応管に４５ｃｃ充填した後、窒素流通下４００℃で加熱することで触媒の前処理を実施した。モノシランガスと水素ガスとの混合ガス（モノシラン濃度：８０ｖｏｌ％）を、ガス空間速度が１４０ｈ-1となるように反応器に導入し、２００℃、０．１２ＭＰａＧで反応を行った。１０時間後に、反応生成物をオンラインでガスクロマトグラフＧＣ−８Ａ(島津製作所製)へ導入し、モノシラン、ジシラン、トリシランの含有量を求めた。これらの値から、ＭＳ転化率１．０６（ｍｏｌ％）であった。また、反応管の壁面での固体ケイ素の析出は目視上、認められなかった。結果を表１に示す。【００５１】  ［実施例２］  反応温度を２５０℃とした以外は、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は１．８８（ｍｏｌ％）であった。結果を表１に示す。【００５２】  ［実施例３］  実施例１の触媒の替わりにＺＳＭ−５（ＳｉＯ2/Ａｌ2Ｏ3モル比＝２３、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：３ｍｍペレット、バインダー種：アルミナ）を使用した以外は、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は０．９３（ｍｏｌ％）であった。結果を表１に示す。【００５３】  ［実施例４］  反応温度を２５０℃とした以外は、実施例３と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は４．２０（ｍｏｌ％）であった。結果を表１に示す。【００５４】  ［実施例５］  実施例１の触媒の替わりに実施例３、４とは異なる性質を有するＺＳＭ−５（ＳｉＯ2/Ａｌ2Ｏ3モル比＝１，５００、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：１．５ｍｍペレット、バインダー種：アルミナ）を使用し、反応温度を１５０℃とした以外は、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は２．９７（ｍｏｌ％）であった。結果を表１に示す。【００５５】  ［実施例６］  反応温度を２００℃とした以外は、実施例５と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は６．７９（ｍｏｌ％）であった。結果を表１に示す。【００５６】  ［実施例７］  実施例１の触媒の替わりにβ型（ＳｉＯ2/Ａｌ2Ｏ3モル比＝５００、Ｎａ含有量[ｗｔ％]＝０．０７、Ｎａ以外のアルカリ金属およびアルカリ土類金属は検出限界以下、細孔直径＝０．５６ｎｍ（０．４ｎｍ以上０．６ｎｍ以下である）、形状：１．５ｍｍペレット、バインダー種：粘土）を使用した以外は、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は１．７４（ｍｏｌ％）であった。結果を表１に示す。【００５７】  ［実施例８］  反応温度を２５０℃とした以外は、実施例７と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は２．１５（ｍｏｌ％）であった。結果を表１に示す。【００５８】
【表１】
2015060189.tif 000002
【００５９】  ［実施例９］  実施例１の触媒の替わりに実施例３、４とは異なる性質を有するＺＳＭ−５（ＳｉＯ2/Ａｌ2Ｏ3モル比＝８０、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：１．５ｍｍペレット、バインダー種：アルミナ）を使用し、反応温度を１５０℃とした以外は、実施例１と同様に反応を行った。実施例１と同様に、反応生成物をオンラインでガスクロマトグラフへ導入し、モノシラン、ジシラン、トリシランの含有量を求めた。ＭＳ転化率は２．２３（ｍｏｌ％）であり、反応管の壁面での固体ケイ素の析出は目視上、認められなかった。結果を表２に示す。【００６０】  ［実施例１０］  反応温度を２００℃とした以外は、実施例９と同様に反応を行った。実施例１と同様に、反応生成物をオンラインでガスクロマトグラフへ導入し、モノシラン、ジシラン、トリシランの含有量を求めた。ＭＳ転化率は６．２１（ｍｏｌ％）であり、反応管の壁面での固体ケイ素の析出は目視上、認められなかった。結果を表２に示す。【００６１】  ［実施例１１］  実施例１の触媒の替わりに実施例３、４とは異なる性質を有するＺＳＭ−５（ＳｉＯ2/Ａｌ2Ｏ3モル比＝２８０、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：１．５ｍｍペレット、バインダー種：アルミナ）を使用し、反応温度を１５０℃とした以外は、実施例１と同様に反応を行った。実施例１と同様に、反応生成物をオンラインでガスクロマトグラフへ導入し、モノシラン、ジシラン、トリシランの含有量を求めた。ＭＳ転化率は２．８９（ｍｏｌ％）であり、反応管の壁面での固体ケイ素の析出は目視上、認められなかった。結果を表２に示す。【００６２】  ［実施例１２］  反応温度を２００℃とした以外は、実施例１１と同様に反応を行った。実施例１と同様に、反応生成物をオンラインでガスクロマトグラフへ導入し、モノシラン、ジシラン、トリシランの含有量を求めた。ＭＳ転化率は６．８１（ｍｏｌ％）であり、反応管の壁面での固体ケイ素の析出は目視上、認められなかった。結果を表２に示す。【００６３】  ［実施例１３］  実施例１の触媒の替わりに実施例３、４とは異なる性質を有するＺＳＭ−５（ＳｉＯ2/Ａｌ2Ｏ3モル比＝２８０、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：１．５ｍｍペレット、バインダー種：アルミナ）を使用し、反応温度を１５０℃とした以外は、実施例１と同様に反応を行った。実施例１と同様に、反応生成物をオンラインでガスクロマトグラフへ導入し、モノシラン、ジシラン、トリシランの含有量を求めた。ＭＳ転化率は３．０２（ｍｏｌ％）であり、反応管の壁面での固体ケイ素の析出は目視上、認められなかった。結果を表２に示す。【００６４】  ［実施例１４��  反応温度を２００℃とした以外は、実施例１３と同様に反応を行った。実施例１と同様に、反応生成物をオンラインでガスクロマトグラフへ導入し、モノシラン、ジシラン、トリシランの含有量を求めた。ＭＳ転化率は６．９４（ｍｏｌ％）であり、反応管の壁面での固体ケイ素の析出は目視上、認められなかった。結果を表２に示す。【００６５】
【表２】
2015060189.tif 000003
【００６６】  ［実施例１５］  ＺＳＭ−５（ＳｉＯ2/Ａｌ2Ｏ3モル比＝１５００、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：３ｍｍペレット、バインダー種：アルミナ）を内径が８ｍｍの反応管に６．４ｃｃ充填した後、窒素流通下４００℃で加熱することで触媒の前処理を実施した。モノシランガスと水素ガスとの混合ガス（モノシラン濃度：８０ｖｏｌ％）を、ガス空間速度が４６７ｈ-1となるように反応器に導入し、１５０℃、０．２ＭＰａＧで反応を行った。反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．３７（ｍｏｌ％）、ＤＳ選択率８８．９（ｍｏｌ％）、ＴＳ選択率１１．１（ｍｏｌ％）と求められた。結果を表３に示す。【００６７】  ［実施例１６］  反応温度を２００℃とした以外は、実施例１５と同様に反応を行った。実施例１５と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率４．２８（ｍｏｌ％）、ＤＳ選択率８４．１（ｍｏｌ％）、ＴＳ選択率１５．９％）と求められた。結果を表３に示す。【００６８】  ［実施例１７］  ＺＳＭ−５（ＳｉＯ2/Ａｌ2Ｏ3モル比＝１５００、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：３ｍｍペレット、バインダー種：アルミナ）を内径が８ｍｍの反応管に６．４ｃｃ充填した後、窒素流通下２００℃で加熱することで触媒の前処理を実施した。モノシランガスと水素ガスとの混合ガス（モノシラン濃度：８０ｖｏｌ％）を、ガス空間速度が４６７ｈ-1となるように反応器に導入し、１５０℃、０．２ＭＰａＧで反応を行った。反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．３５（ｍｏｌ％）、ＤＳ選択率８８．６（ｍｏｌ％）、ＴＳ選択率１１．５（ｍｏｌ％）と求められた。結果を表３に示す。【００６９】  ［実施例１８］  反応温度を２００℃とした以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率４．３３（ｍｏｌ％）、ＤＳ選択率８４．２（ｍｏｌ％）、ＴＳ選択率１５．９（ｍｏｌ％）と求められた。結果を表３に示す。【００７０】  ［実施例１９］  反応圧力を０．３ＭＰａＧとした以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．２８（ｍｏｌ％）、ＤＳ選択率８９．３（ｍｏｌ％）、ＴＳ選択率１０．７（ｍｏｌ％）と求められた。結果を表３に示す。【００７１】  ［実施例２０］  反応温度を２００℃とした以外は、実施例１９と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率４．７０（ｍｏｌ％）、ＤＳ選択率８３．０（ｍｏｌ％）、ＴＳ選択率１７．０（ｍｏｌ％）と求められた。結果を表３に示す。【００７２】  ［実施例２１］  反応圧力を０．４ＭＰａＧとした以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．４１（ｍｏｌ％）、ＤＳ選択率８９．０（ｍｏｌ％）、ＴＳ選択率１１．０（ｍｏｌ％）と求められた。結果を表３に示す。【００７３】  ［実施例２２］  反応温度を２００℃とした以外は、実施例２１と同様に反応を行った。実施例２１と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率４．９３（ｍｏｌ％）、ＤＳ選択率８２．０（ｍｏｌ％）、ＴＳ選択率１８．０（ｍｏｌ％）と求められた。結果を表３に示す。【００７４】  ［実施例２３］  モノシラン濃度を９５％とする以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率１．８０（ｍｏｌ％）、ＤＳ選択率９１．５（ｍｏｌ％）、ＴＳ選択率８．５（ｍｏｌ％）と求められた。結果を表３に示す。【００７５】  ［実施例２４］  反応温度を２００℃とした以外は、実施例２３と同様に反応を行った。実施例２３と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率３．８８（ｍｏｌ％）、ＤＳ選択率８５．６（ｍｏｌ％）、ＴＳ選択率１４．４（ｍｏｌ％）と求められた。結果を表３に示す。【００７６】  ［実施例２５］  モノシラン濃度を１００％とする���外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率１．６７（ｍｏｌ％）、ＤＳ選択率９２．１（ｍｏｌ％）、ＴＳ選択率７．９（ｍｏｌ％）と求められた。結果を表３に示す。【００７７】  ［実施例２６］  反応温度を２００℃とした以外は、実施例２５と同様に反応を行った。実施例２５と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率３．７２（ｍｏｌ％）、ＤＳ選択率８５．８（ｍｏｌ％）、ＴＳ選択率１４．２（ｍｏｌ％）と求められた。結果を表３に示す。【００７８】  ［実施例２７］  ガス空等速度を２３３ｈ-1とする以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．３４（ｍｏｌ％）、ＤＳ選択率８９．３（ｍｏｌ％）、ＴＳ選択率１０．７（ｍｏｌ％）と求められた。結果を表３に示す。【００７９】  ［実施例２８］  反応温度を２００℃とした以外は、実施例２７と同様に反応を行った。実施例２７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率５．５２（ｍｏｌ％）、ＤＳ選択率８０．８（ｍｏｌ％）、ＴＳ選択率１９．２（ｍｏｌ％）と求められた。結果を表３に示す。【００８０】
【表３】
2015060189.tif 000004
【００８１】  ［実施例２９］（製造触媒の寿命試験）  ＺＳＭ−５（ＳｉＯ2/Ａｌ2Ｏ3モル比＝１５００、Ｎａ含有量[ｗｔ％]＝０．０１、Ｎａ以外のアルカリ金属およびアルカリ土類金属は検出限界以下、細孔直径＝０．５１ｎｍ、０．５３ｎｍ、０．５５ｎｍ、０．５６ｎｍ（０．４ｎｍ以上０．６ｎｍ以下である）、形状：３ｍｍペレット、バインダー種：アルミナ）を内径が８ｍｍの反応管に６．４ｃｃ充填した後、窒素流通下２００℃で加熱することで触媒の前処理を実施した。モノシランガスと水素ガスとの混合ガス（モノシラン濃度：８０ｖｏｌ％）を、ガス空間速度が４６７ｈ-1となるように反応器に導入し、１８０℃、０．４ＭＰａＧで反応を行った。反応開始１０時間後の反応生成物をオンラインでガスクロマトグラフＧＣ−８Ａ(島津製作所製)へ導入し、モノシラン、ジシラン、トリシランの含有量を求めたところ、ＭＳ転化率４．２６（ｍｏｌ％）、ＤＳ選択率８２．１（ｍｏｌ％）、ＴＳ選択率１７．９（ｍｏｌ％）であった。反応を継続し、反応開始２００時間後の反応生成物をオンラインでガスクロマトグラフＧＣ−８Ａ(島津製作所製)へ導入し、モノシラン、ジシラン、トリシランの含有量を求めたところ、ＭＳ転化率２．３２（ｍｏｌ％）、ＤＳ選択率８９．３（ｍｏｌ％）、ＴＳ選択率１０．７（ｍｏｌ％）であった。結果を表４に示す。【００８２】  ［実施例３０］（製造触媒の再生試験）  実施例２９に記載の反応開始２００時間後に、モノシランの供給を停止し、水素ガスのみ流通、常圧下、１８０℃で、触媒賦活処理を３時間行った。触媒賦活処理後、実施例２９と同等の条件で反応を行った。反応再開１時間後の反応生成物をオンラインでガスクロマトグラフＧＣ−８Ａ(島津製作所製)へ導入し、モノシラン、ジシラン、トリシランの含有量を求めたところ、ＭＳ転化率３．７７（ｍｏｌ％）、ＤＳ選択率８４．８（ｍｏｌ％）、ＴＳ選択率１５．２（ｍｏｌ％）であった。再度、モノシランの供給を停止し、水素ガスのみ流通、常圧下、１８０℃で、触媒賦活処理を７２時間行った。触媒賦活処理後、実施例２９と同等の条件で反応を行った。反応再開１時間後の反応生成物をオンラインでガスクロマトグラフＧＣ−８Ａ(島津製作所製)へ導入し、モノシラン、ジシラン、トリシランの含有量を求めたところ、ＭＳ転化率４．２４（ｍｏｌ％）、ＤＳ選択率８１．５（ｍｏｌ％）、ＴＳ選択率１８．５（ｍｏｌ％）であった。結果を表４に示す。【００８３】
【表４】
2015060189.tif 000005
【００８４】  ［比較例１］  実施例１の触媒の替わりに実施例１とは異なる性質を有するモルデナイト（ＳｉＯ2/Ａｌ2Ｏ3モル比＝１８、Ｎａ含有量[ｗｔ％]＝３．７、Ｎａ以外のアルカリ金属およびアルカリ土類金属は検出限界以下、細孔直径＝０．４８ｎｍ、０．５７ｎｍ（０．４ｎｍ以上０．６ｎｍ以下である）、形状：１．２ｍｍペレット、バインダー種：粘土）を使用し、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は０．０７（ｍｏｌ％）、ＤＳ選択率は１００（ｍｏｌ％）、ＴＳ選択率は０（ｍｏｌ％）であった。この結果からも分かるように、同じモルデナイトでもそのモルデナイトに含まれるナトリウムイオンが水素イオンに置換された形態であるモルデナイトを使用して同じ条件にて反応を行った実施例１と比較して、モノシランの転化率は非常に低い結果となった。結果を表５に示す。【００８５】  ［比較例２］  反応温度を２５０℃とした以外は、比較例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は０．１３（ｍｏｌ％）、ＤＳ選択率は１００（ｍｏｌ％）、ＴＳ選択率は０（ｍｏｌ％）であった。この結果からも分かるように、同じモルデナイトでもそのモルデナイトに含まれるナトリウムイオンが水素イオンに置換された形態であるモルデナイトを使用して同じ条件にて反応を行った実施例１と比較して、モノシランの転化率は非常に低い結果となった。結果を表５に示す。【００８６】  ［比較例３］  γ―アルミナ（住化アルケム製ＦＤ−２４；２〜４ｍｍ球状、ＢＥＴ比表面積＝３３０ｍ２／ｇ）を使用し、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は０．１５（ｍｏｌ％）、ＤＳ選択率は１００（ｍｏｌ％）、ＴＳ選択率は０（ｍｏｌ％）であった。この結果からも分かるように、同じ条件にて反応を行った実施例１、３、６、７と比較して、モノシランの転化率は非常に低い結果となった。結果を表５に示す。【００８７】  ［参考例１］  触媒を充填せずに、反応温度を３５０℃、３７５℃、４００℃、４２５℃とした以外は実施例1と同様に反応を行った。実施例１と同様に、反応生成物をオンラインでガスクロマトグラフへ導入し、モノシラン、ジシラン、トリシランの含有量を求めた。３００℃以下ではモノシランの転化は全く認められず、ジシランを生成させるためには３５０℃の高温が必要であった。また４００℃以上の温度では、トリシランの生成が確認されるとともに、反応管の壁面での固体ケイ素の析出が認めら��た。反応温度３５０℃では、ＭＳ転化率０．０４（ｍｏｌ％）、ＤＳ選択率１００（ｍｏｌ％）、ＴＳ選択率０（ｍｏｌ％）であり、反応温度３７５℃では、ＭＳ転化率０．２５（ｍｏｌ％）、ＤＳ選択率１００（ｍｏｌ％）、ＴＳ選択率０（ｍｏｌ％）であった。また、反応温度４００℃では、ＭＳ転化率１．１３（ｍｏｌ％）、ＤＳ選択率８９．０（ｍｏｌ％）、ＴＳ選択率１０．８（ｍｏｌ％）であり、反応温度４２５℃では、ＭＳ転化率４．７５（ｍｏｌ％）、ＤＳ選択率８２．６（ｍｏｌ％）、ＴＳ選択率１７．２（ｍｏｌ％）であった。結果を表５に示す。【００８８】  ［参考例２］  Ｙ型ゼオライト（ＳｉＯ2/Ａｌ2Ｏ3モル比＝６、Ｎａ含有量[ｗｔ％]＝０．０１、Ｎａ以外のアルカリ金属およびアルカリ土類金属は検出限界以下、細孔直径＝０．７４ｎｍ、形状：１．５ｍｍペレット、バインダー種：アルミナ）を使用し、実施例１５と同様に反応を行った。実施例１５と同様に、反応生成物をオンラインでガスクロマトグラフへ導入し、モノシラン、ジシラン、トリシランの含有量を求めたところ、ＭＳ転化率は０．２６（ｍｏｌ％）であった。また、反応管の壁面での固体ケイ素の析出は目視上、認められなかった。結果を表５に示す。【００８９】  ［参考例３］  反応温度を２００℃とした以外は、参考例２と同様に反応を行った。参考例２と同様に、反応生成物をオンラインでガスクロマトグラフへ導入し、モノシラン、ジシラン、トリシランの含有量を求めたところ、ＭＳ転化率は０．４８（ｍｏｌ％）であった。また、反応管の壁面での固体ケイ素の析出は目視上、認められなかった。結果を表５に示す。【００９０】  ［参考例４］  反応温度を２５０℃とした以外は、参考例２と同様に反応を行った。参考例２と同様に、反応生成物をオンラインでガスクロマトグラフへ導入し、モノシラン、ジシラン、トリシランの含有量を求めたところ、ＭＳ転化率は０．８９（ｍｏｌ％）であった。また、反応管の壁面での固体ケイ素の析出は目視上、認められなかった。結果を表５に示す。【００９１】
【表５】
2015060189.tif 000006
【産業上の利用可能性】
【００９２】  本発明の製造方法によれば、固体ケイ素への分解が抑制され、高級シラン（例えば低級シランがモノシランの場合のジシラン）が高収率で得られる。そのため、高純度の高級シラン（例えば低級シランがモノシランの場合のジシラン）を比較的安価に製造することが可能となり有用である。
【符号の説明】
【００９３】１  低級シラン流量計２  Ｈ2流量計３  反応器４  冷却器５  電気炉
【図１】
2015060189.tif 000007
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
多孔質酸化物を含む、低級シランに接触することにより、該低級シランを、該低級シランよりケイ素数が多い高級シランへ変換させる高級シランの製造触媒であり、該多孔質酸化物が、規則的に配列する細孔を少なくとも有し、主としてケイ素酸化物からなり、かつ、アルカリ金属およびアルカリ土類金属の含有量が０．００重量％以上２．００重量％以下であり、前記多孔質酸化物がアルミノシリケートからなる結晶性ゼオライト構造を有する高級シランの製造触媒。
【請求項２】
前記多孔質酸化物の細孔の直径が０．４ｎｍ以上０．６ｎｍ以下である、請求項１記載の高級シランの製造触媒。
【請求項３】
前記多孔質酸化物の細孔が酸素の８〜１２員環で構成された細孔である、請求項１または２に記載の高級シランの製造触媒。
【請求項４】
前記結晶性ゼオライト構造が、ＢＥＡ型、ＦＥＲ型、ＬＴＡ型、ＭＦＩ型、ＭＯＲ型、ＭＷＷ型のなかの少なくともいずれか1種である請求項１〜３のいずれか一項に記載の高級シランの製造触媒。
【請求項５】
前記多孔質酸化物中のアルミノシリケート骨格の負電荷を補償するアルカリ金属イオンまたはアルカリ土類金属イオンが水素イオンに置換されていることを特徴とする、請求項１〜４のいずれか一項に記載の高級シランの製造触媒。
【請求項６】
前記多孔質酸化物がアルミノシリケートであり、該多孔質酸化物中のＳｉＯ2／Ａｌ2Ｏ3モル比が１０以上３，０００以下であることを特徴とする請求項１〜５のいずれか一項に記載の高級シランの製造触媒。
【請求項７】
前記ＳｉＯ2／Ａｌ2Ｏ3モル比が２０以上２，０００以下であることを特徴とする請求項６に記載の高級シランの製造触媒。
【請求項８】
請求項１〜７のいずれか一項に記載の高級シランの製造触媒に、低級シランを接触させることにより、該低級シランを、該低級シランよりケイ素数が多い高級シランへ変換させることを特徴とする高級シランの製造方法。
【請求項９】
前記高級シランの製造触媒に低級シランを接触させる温度が、１００℃以上４００℃以下であることを特徴とする請求項８記載の高級シランの製造方法。
【請求項１０】
前記温度が、１２０℃以上３５０℃以下であることを特徴とする請求項９記載の高級シランの製造方法。
【請求項１１】
前記温度が、１４０℃以上３００℃以下であることを特徴とする請求項９記載の高級シランの製造方法。
【請求項１２】
前記低級シランは、低級シランを含む原料ガスによって供給され、原料ガス中の低級シランの濃度は、５０ｖｏｌ％以上１００ｖｏｌ％以下である請求項８〜１１のいずれか一項に記載の高級シランの製造方法。
【請求項１３】
低級シランがモノシランであり、高級シランがジシランおよびトリシランであることを特徴とする請求項８〜１２のいずれか一項に記載の高級シランの製造方法。
【請求項１４】
低級シランがモノシランであり、高級シランがジシランであることを特徴とする請求項８〜１２のいずれか一項に記載の高級シランの製造方法。
【請求項１５】
低級シランがジシランであり、高級シランがトリシランであることを特徴とする請求項８〜１２のいずれか一項に記載の高級シランの製造方法。
【請求項１６】
高級シランの製造触媒を水素含有ガスで賦活処理する工程を含むことを特徴とする請求項８〜１２のいずれか一項に記載の高級シランの製造方法。
【請求項１７】
高級シランの製造触媒を水素含有ガスで賦活処理する工程の処理温度が２０℃以上であることを特徴とする請求項１６に記載の高級シランの製造方法。
【手続補正２】
【補正対象書類名】明細書
【補正対象項目名】００１９
【補正方法】変更
【補正の内容】
【００１９】
このように触媒に細孔が必要で、かつその大きさを制御する必要がある理由は、このような細孔が触媒中に存在することで、低級シランから高級シランへ変換する反応が細孔の中で進行するため、触媒表面積が大きくなることで反応が速やかに進行するだけでなく、細孔の大きさが適度に制限された結果、目的生成物である高級シラン（例えば、ジシラン）の選択性を向上できるためと推察される。
【手続補正３】
【補正対象書類名】明細書
【補正対象項目名】００２１
【補正方法】変更
【補正の内容】
【００２１】
例えば、アルカリ金属ケイ酸塩、アルカリ土類金属ケイ酸塩などのケイ酸塩を含む物を原料とし、本発明の触媒で用いるケイ素酸化物を製造する場合には、アルカリ金属、およびアルカリ土類金属が、イオンとして原料に含まれるため、本発明で用いるケイ素酸化物には、アルカリ金属イオンまたはアルカリ土類金属イオンが含まれ得る。このケイ素酸化物を酸で処理すると、アルカリ金属イオンまたはアルカリ土類金属イオンは除去され、その部分には電気的中性を保つために水素イオンに置き換わる。この水素イオンはブレンステッド酸として機能し、その量を制御することによって、酸量の分布のみならず、酸強度も制御することができる。本発明の低級シランから高級シランへ変換する反応は、酸点があると促進され、酸点の強度や分布状態によって反応速度や反応選択性が変化すると推察される。
【手続補正４】
【補正対象書類名】明細書
【補正対象項目名】００４５
【補正方法】変更
【補正の内容】
【００４５】
本発明において、反応時間の経過等により低級シランの転化率が減少した場合には、触媒賦活処理を施すことにより、低級シラン転化率を向上させることができる。触媒賦活処理は、触媒を反応器から取り出して実施してもよいし、反応器内に触媒を留めておいた状態のまま実施してもよいが、工程数が簡略化できるため、反応器内に触媒を留めておいた状態のまま、触媒賦活処理を実施することが望ましい。触媒賦活処理の方法は特に限定はしないが、低級シラン、または、低級シランおよび水素ガス等の希釈ガスの混合物を流通させた状態から低級シランの流通を停止し、水素ガスを含有するガスを流通させることが好ましい。触媒賦活処理時に流通させるガスは水素ガス１００％が好ましいが、必要に応じて、窒素、アルゴンなどの不活性ガスで希釈して使用してもよい。触媒賦活処理時の温度は特に限定しないが、好ましくは２０℃以上、より好ましくは５０℃以上であり、さらに好ましくは１００℃以上であり、好ましくは６００℃以下、より好ましくは４００℃以下、さらに好ましくは３００℃以下である。触媒賦活処理の圧力は減圧、常圧、加圧のいずれであってもよいが、０．０１ＭＰａＧ以上１．０ＭＰａＧ以下であることが好ましい。この触媒賦活処理により、触媒活性が回復し、結果として触媒寿命が延長されることとなる。
【手続補正５】
【補正対象書類名】明細書
【補正対象項目名】００５０
【補正方法】変更
【補正の内容】
【００５０】
［実施例１］
モルデナイト（ＳｉＯ2/Ａｌ2Ｏ3モル比＝１８、Ｎａ含有量[ｗｔ％]＝０．０４、Ｎａ以外のアルカリ金属およびアルカリ土類金属は検出限界以下、細孔直径＝０．４８ｎｍ、０．５７ｎｍ（０．４ｎｍ以上０．６ｎｍ以下である）、形状：１．５ｍｍペレット、バインダー種：アルミナ）を、内径が８ｍｍの反応管に４５ｃｃ充填した後、窒素流通下４００℃で加熱することで触媒の前処理を実施した。モノシランガスと水素ガスとの混合ガス（モノシラン濃度：８０ｖｏｌ％）を、ガス空間速度が１４０ｈ-1となるように反応器に導入し、２００℃、０．１２ＭＰａＧで反応を行った。１０時間後に、反応生成物をオンラインでガスクロマトグラフＧＣ−８Ａ(島津製作所製)へ導入し、モノシラン、ジシラン、トリシランの含有量を求めた。これらの値から、ＭＳ転化率１．０６（ｍｏｌ％）であった。また、反応管の壁面での固体ケイ素の析出は目視上、認められなかった。結果を表１に示す。
【手続補正６】
【補正対象書類名】明細書
【補正対象項目名】００６７
【補正方法】変更
【補正の内容】
【００６７】
［実施例１６］
反応温度を２００℃とした以外は、実施例１５と同様に反応を行った。実施例１５と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率４．２８（ｍｏｌ％）、ＤＳ選択率８４．１（ｍｏｌ％）、ＴＳ選択率１５．９ｍｏｌ％）と求められた。結果を表３に示す。
【手続補正７】
【補正対象書類名】明細書
【補正対象項目名】００７８
【補正方法】変更
【補正の内容】
【００７８】
［実施例２７］
ガス空間速度を２３３ｈ-1とする以外は、実施例１７と同様に反応を行った。実施例１７と同様に、反応生成物をオンラインでガスクロマトグラフＧＣ−８Ａ(島津製作所製)へ導入し、モノシラン、ジシラン、トリシランの含有量を求めた。また、反応管の壁面での固体ケイ素の析出は目視上、認められなかった。これらの値から、ＭＳ転化率２．３４（ｍｏｌ％）、ＤＳ選択率８９．３（ｍｏｌ％）、ＴＳ選択率１０．７（ｍｏｌ％）と求められた。結果を表３に示す。
【手続補正８】
【補正対象書類名】明細書
【補正対象項目名】００８６
【補正方法】変更
【補正の内容】
【００８６】
［比較例３］
γ―アルミナ（住化アルケム製ＦＤ−２４；２〜４ｍｍ球状、ＢＥＴ比表面積＝３３０ｍ2／ｇ）を使用し、実施例１と同様に反応を行った。実施例１と同様に、反応生成物をオンラインでガスクロマトグラフへ導入し、モノシラン、ジシラン、トリシランの含有量を求めた。トリシランの生成量は検出下限界以下であった。また、反応管の壁面での固体ケイ素の析出は目視上、認められなかった。ＭＳ転化率は０．１５（ｍｏｌ％）、ＤＳ選択率は１００（ｍｏｌ％）、ＴＳ選択率は０（ｍｏｌ％）であった。この結果からも分かるように、同じ条件にて反応を行った実施例１、３、６、７と比較して、モノシランの転化率は非常に低い結果となった。結果を表５に示す。
【国際調査報告】
2015060189.tif 000008
2015060189.tif 000009